(57)【特許請求の範囲】
【請求項１】
被加工物（９０）に形成された孔部（９１）内に、前記孔部（９１）の開口端（９１ａ）から棒状の電極（１０）を軸方向（Ｘ）に挿入配置する配置工程と、
前記配置工程の後、前記被加工物（９０）と前記電極（１０）との間に電解液を供給しつつ、前記被加工物（９０）と前記電極（１０）との間に電圧を印加して前記被加工物（９０）を電気分解により溶出し、前記被加工物（９０）の前記孔部（９１）内の前記開口端（９１ａ）から所定距離離れた位置に拡幅部（９２）を形成する電解工程と、を備える電解加工方法であって、
前記電解工程は、
前記拡幅部（９２）を概目標形状にまで加工する粗加工工程と、
前記粗加工工程の後に、前記電極（１０）を前記軸を中心に回転させて、前記拡幅部（９２）を目標形状に仕上げる仕上げ加工工程とからなり、
前記仕上げ加工工程でのみ、前記電極（１０）の前記軸方向（Ｘ）の先端部（１１）を径方向（Ｙ）に拡大することを特徴とする電解加工方法。
【請求項２】
前記電解工程では、前記拡幅部（９２）が拡大するときに、前記被加工物（９０）と前記電極（１０）との間隔が略一定となるように前記先端部（１１）を径方向（Ｙ）に拡大することを特徴とする請求項１に記載の電解加工方法。
【請求項３】
前記電解工程では、前記電極（１０）の少なくとも一部を前記軸方向（Ｘ）に移動して、前記先端部（１１）を径方向（Ｙ）に拡大することを特徴とする請求項１または請求項２に記載の電解加工方法。
【請求項４】
前記電極（１０）は、前記先端部（１１）側が先割れ状に複数に分割されるとともに、先端側ほど径外方向に位置するように形成されており、
前記配置工程では、前記電極（１０）を外筒体（２０）内に収納して、複数に分割形成した前記先端部（１１ａ）を前記外筒体（２０）により径内方向に押圧して収縮させ、
前記電解工程では、前記電極（１０）を軸方向（Ｘ）に移動して前記先端部（１１ａ）を前記外筒体（２０）から開放し、前記先端部（１１ａ）を径外方向に拡大することを特徴とする請求項３に記載の電解加工方法。
【請求項５】
前記電極（１１０）は、前記軸方向（Ｘ）に進退可能なロッド部材（１１０ｂ）を備え、
前記電解工程では、前記ロッド部材（１１０ｂ）を前記軸方向（Ｘ）に移動させて、前記先端部（１１１）を径方向（Ｙ）に拡大することを特徴とする請求項３に記載の電解加工方法。
【請求項６】
前記電極（１１０）は、
前記先端部（１１１）が複数に分割され、各分割体（１１１ａ）が径方向（Ｙ）にスライド可能に形成されるとともに、
前記ロッド部材（１１０ｂ）には、前記各分割体（１１１ａ）に摺接するテーパ部（１１０ｃ）が形成されており、
前記電解工程では、前記ロッド部材（１１０ｂ）を前記軸方向（Ｘ）に前進もしくは後退させて、前記テーパ部（１１０ｃ）により前記各分割体（１１１ａ）を径外方向にスライドさせ、前記先端部（１１１）を径方向（Ｙ）に拡大することを特徴とする請求項５に記載の電解加工方法。
【請求項７】
前記電極（２１０）は、
前記先端部（２１１）が中空体として形成されるとともに、
前記ロッド部材（２１０ｂ）が、前記中空体（２１１）の先端側面に接続しており、
前記電解工程では、前記ロッド部材（２１０ｂ）を前記軸方向（Ｘ）に後退させ、前記中空体（２１１）を前記軸方向（Ｘ）に潰して、前記先端部（２１１）を径方向（Ｙ）に拡大することを特徴とする請求項５に記載の電解加工方法。
【請求項８】
前記電極（３１０）は、
前記先端部（３１１）が中空体として形成されるとともに、
前記中空体（３１１）の内部空間に連通する圧力印加通路（３１２）を備えており、
前記電解工程では、前記圧力印加通路（３１２）を介して前記中空体（３１１）の内部空間に印加される圧力を変更して、前記中空体（３１１）を変形させ、前記先端部（３１１）を径方向（Ｙ）に拡大することを特徴とする請求項１または請求項２に記載の電解加工方法。
【請求項９】
前記仕上げ加工工程では、前記粗加工工程よりも、前記被加工物（９０）と前記電極（１０）との間に印加する電圧を低くすることを特徴とする請求項１ないし請求項８のいずれか１つに記載の電解加工方法。
【請求項１０】
被加工物（９０）に形成された孔部（９１）内に、前記孔部（９１）の開口端（９１ａ）から軸方向（Ｘ）に挿入配置可能な棒状の電極（１０）と、
前記被加工物（９０）と前記電極（１０）との間に電圧を印加する電圧印加手段（４０）と、
前記電極（１０）の配置および前記電圧印加手段（４０）による電圧印加を制御する制御手段（５０）と、を備え、
前記制御手段（５０）は、前記被加工物（９０）と前記電極（１０）との間に電解液を供給しつつ、前記電圧印加手段（４０）により前記被加工物（９０）と前記電極（１０）との間に電圧を印加して前記被加工物（９０）を電気分解により溶出し、前記被加工物（９０）の前記孔部（９１）内の前記開口端（９１ａ）から所定距離離れた位置に拡幅部（９２）を形成する電解加工装置であって、
前記電極（１０）は、前記軸方向（Ｘ）の先端部（１１）を径方向（Ｙ）に拡大可能に形成され、
前記制御手段（５０）は、
前記拡幅部（９２）を概目標形状にまで電気分解加工する粗加工工程の後に、前記軸を中心に前記電極（１０）を回転させて、前記拡幅部（９２）を電気分解加工で目標形状に仕上げる仕上げ加工工程を実行し、
前記仕上げ加工工程でのみ、前記電極（１０）の先端部（１１）を径方向（Ｙ）に拡大させることを特徴とする電解加工装置。
【請求項１１】
前記制御手段（５０）は、前記拡幅部（９２）の拡大に合わせて、前記被加工物（９０）と前記電極（１０）との間隔が略一定となるように前記先端部（１１）を径方向（Ｙ）に拡大することを特徴とする請求項１０に記載の電解加工装置。
【請求項１２】
前記制御手段（５０）は、前記電極（１０）の少なくとも一部を前記軸方向（Ｘ）に移動させて、前記先端部（１１）を径方向（Ｙ）に拡大することを特徴とする請求項１０または請求項１１に記載の電解加工装置。
【請求項１３】
前記電極（１０）は、前記先端部（１１）側が先割れ状に複数に分割されるとともに、先端側ほど径外方向に位置するように形成されており、
前記制御手段（５０）は、前記電極（１０）を外筒体（２０）内に収納して、複数に分割形成した前記先端部（１１ａ）を前記外筒体（２０）により径内方向に押圧して収縮させた状態から、前記電極（１０）を軸方向（Ｘ）に移動して前記先端部（１１ａ）を前記外筒体（２０）から開放し、前記先端部（１１ａ）を径外方向に拡大することを特徴とする請求項１２に記載の電解加工装置。
【請求項１４】
前記電極（１１０）は、前記軸方向（Ｘ）に進退可能なロッド部材（１１０ｂ）を備え、
前記制御手段（５０）は、前記ロッド部材（１１０ｂ）を前記軸方向（Ｘ）に移動させて、前記先端部（１１１）を径方向（Ｙ）に拡大することを特徴とする請求項１２に記載の電解加工装置。
【請求項１５】
前記電極（１１０）は、
前記先端部（１１１）が複数に分割され、各分割体（１１１ａ）が径方向（Ｙ）にスライド可能に形成されるとともに、
前記ロッド部材（１１０ｂ）には、前記各分割体（１１１ａ）に摺接するテーパ部（１１０ｃ）が形成されており、
前記制御手段（５０）は、前記ロッド部材（１１０ｂ）を前記軸方向（Ｘ）に前進もしくは後退させて、前記テーパ部（１１０ｃ）により前記各分割体（１１１ａ）を径外方向にスライドさせ、前記先端部（１１１）を径方向（Ｙ）に拡大することを特徴とする請求項１４に記載の電解加工装置。
【請求項１６】
前記電極（２１０）は、
前記先端部（２１１）が中空体として形成されるとともに、
前記ロッド部材（２１０ｂ）が、前記中空体（２１１）の先端側面に接続しており、
前記制御手段（５０）は、前記ロッド部材（２１０ｂ）を前記軸方向（Ｘ）に後退させて、前記中空体（２１１）を前記軸方向（Ｘ）に潰し、前記先端部（２１１）を径方向（Ｙ）に拡大することを特徴とする請求項１４に記載の電解加工装置。
【請求項１７】
前記電極（３１０）は、
前記先端部（３１１）が中空体として形成されるとともに、
前記中空体（３１１）の内部空間に連通する圧力印加通路（３１２）を備えており、
前記制御手段（５０）は、前記圧力印加通路（３１２）を介して前記中空体（３１１）の内部空間に印加される圧力を変更して、前記中空体（３１１）を変形させ、前記先端部（３１１）を径方向（Ｙ）に拡大することを特徴とする請求項１０または請求項１１に記載の電解加工装置。
【請求項１８】
前記制御手段（５０）は、前記仕上げ加工工程では、前記粗加工工程よりも、前記被加工物（９０）と前記電極（１０）との間に印加する電圧を低くするように、前記電圧印加手段（４０）を制御することを特徴とする請求項１０ないし請求項１７のいずれか１つに記載の電解加工装置。
【発明の詳細な説明】
【技術分野】
【０００１】
本発明は、電気分解により被加工物の孔内を拡幅する電解加工方法および電解加工装置に関する。
【背景技術】
【０００２】
従来技術として、下記特許文献１に開示された電解加工方法がある。この従来技術の電解加工方法は、被加工物に形成した孔内に開口端から棒状の電極を配置し、被加工物と電極との間に電圧を印加して、電気分解により被加工物の孔内のバリを除去するものである。そして、電気分解を行なうときに、被加工物を電極の軸方向に相対的に移動させることで、バリ取り精度を向上するようになっている。
【特許文献１】特開平４−１１５８２９号公報
【発明の開示】
【発明が解決しようとする課題】
【０００３】
上記従来技術の電解加工方法では、孔内の拡幅（拡径）は行なわれていないが、上記従来技術の方法で拡幅を行なうと、拡幅部の拡大とともに電極と孔の内面との間隔が大きくなり、拡幅部の加工形状精度が悪化するという問題がある。
【０００４】
本発明は、上記点に鑑みてなされたものであり、被加工物の孔部内に拡幅部を形成する場合に、拡幅部の加工形状精度を向上することが可能な電解加工方法および電解加工装置を提供することを目的とする。
【課題を解決するための手段】
【０００５】
上記目的を達成するため、請求項１に記載の発明の電解加工方法では、
被加工物（９０）に形成された孔部（９１）内に、孔部（９１）の開口端（９１ａ）から棒状の電極（１０）を軸方向（Ｘ）に挿入配置する配置工程と、
配置工程の後、被加工物（９０）と電極（１０）との間に電解液を供給しつつ、被加工物（９０）と電極（１０）との間に電圧を印加して被加工物（９０）を電気分解により溶出し、被加工物（９０）の孔部（９１）内の開口端（９１ａ）から所定距離離れた位置に拡幅部（９２）を形成する電解工程と、を備える電解加工方法であって、
電解工程は、
拡幅部（９２）を概目標形状にまで加工する粗加工工程と、
粗加工工程の後に、電極（１０）を軸を中心に回転させて、拡幅部（９２）を目標形状に仕上げる仕上げ加工工程とからなり、
仕上げ加工工程でのみ、電極（１０）の軸方向（Ｘ）の先端部（１１）を径方向（Ｙ）に拡大することを特徴としている。
【０００６】
これによると、電解工程では、拡幅部（９２）を拡大していっても、電極（１０）先端部（１１）と孔部（９１）の内面との間隔が大きくなることを防止することが可能である。したがって、拡幅部（９２）の加工形状精度を向上することが可能である。
また、仕上げ加工工程でのみ先端部（１１）を径方向（Ｙ）に拡大すればよいので、比較的容易な拡大動作制御で、拡幅部（９２）の加工形状精度を向上することが可能である。さらに、仕上げ加工工程では、電極（１０）が先端部（１１）を拡大して、先端部（１１）が軸を中心とした周方向に同一形状をなしていなくとも、周方向において安定した電気分解を行ない、安定した拡幅を行なうことができる。
【０００７】
また、請求項２に記載の発明の電解加工方法では、電解工程では、拡幅部（９２）が拡大するときに、被加工物（９０）と電極（１０）との間隔が略一定となるように先端部（１１）を径方向（Ｙ）に拡大することを特徴としている。
【０００８】
これによると、電解工程では、拡幅部（９２）を拡大していっても、電極（１０）先端部（１１）と孔部（９１）の内面との間隔を略一定に維持することができる。したがって、拡幅部（９２）の加工形状精度を一層向上することが可能である。
【０００９】
また、請求項３に記載の発明の電解加工方法では、電解工程では、電極（１０）の少なくとも一部を軸方向（Ｘ）に移動して、先端部（１１）を径方向（Ｙ）に拡大することを特徴としている。
【００１０】
これによると、棒状の電極（１０）の外部から先端部（１１）を径方向（Ｙ）に拡大操作することが容易である。
【００１１】
そして、請求項４に記載の発明の電解加工方法のように、
電極（１０）は、先端部（１１）側が先割れ状に複数に分割されるとともに、先端側ほど径外方向に位置するように形成されており、
配置工程では、電極（１０）を外筒体（２０）内に収納して、複数に分割形成した先端部（１１ａ）を外筒体（２０）により径内方向に押圧して収縮させ、
電解工程では、電極（１０）を軸方向（Ｘ）に移動して先端部（１１ａ）を外筒体（２０）から開放し、先端部（１１ａ）を容易に径外方向に拡大することができる。
【００１２】
また、請求項５に記載の発明の電解加工方法のように、
電極（１１０）は、軸方向（Ｘ）に進退可能なロッド部材（１１０ｂ）を備え、
電解工程では、ロッド部材（１１０ｂ）を軸方向（Ｘ）に移動させて、先端部（１１１）を径方向（Ｙ）に拡大するものとすることができる。
【００１３】
これによれば、ロッド部材（１１０ｂ）を介して、棒状の電極（１１０）の外部から先端部（１１１）を径方向（Ｙ）に容易に拡大することができる。
【００１４】
そして、請求項６に記載の発明の電解加工方法のように、
電極（１１０）は、
先端部（１１１）が複数に分割され、各分割体（１１１ａ）が径方向（Ｙ）にスライド可能に形成されるとともに、
ロッド部材（１１０ｂ）には、各分割体（１１１ａ）に摺接するテーパ部（１１０ｃ）が形成されており、
電解工程では、ロッド部材（１１０ｂ）を軸方向（Ｘ）に前進もしくは後退させて、テーパ部（１１０ｃ）により各分割体（１１１ａ）を径外方向にスライドさせ、先端部（１１１）を径方向（Ｙ）に拡大するものとすることができる。
【００１５】
また、請求項７に記載の発明の電解加工方法のように、
電極（２１０）は、
先端部（２１１）が中空体として形成されるとともに、
ロッド部材（２１０ｂ）が、中空体（２１１）の先端側面に接続しており、
電解工程では、ロッド部材（２１０ｂ）を軸方向（Ｘ）に後退させ、中空体（２１１）を軸方向（Ｘ）に潰して、先端部（２１１）を径方向（Ｙ）に拡大するものとすることができる。
【００１６】
また、請求項８に記載の発明の電解加工方法では、
電極（３１０）は、
先端部（３１１）が中空体として形成されるとともに、
中空体（３１１）の内部空間に連通する圧力印加通路（３１２）を備えており、
電解工程では、圧力印加通路（３１２）を介して中空体（３１１）の内部空間に印加される圧力を変更して、中空体（３１１）を変形させ、先端部（３１１）を径方向（Ｙ）に拡大することを特徴としている。
【００１７】
これによっても、棒状の電極（３１０）の外部から先端部（３１１）を径方向（Ｙ）に容易に拡大することができる。
【００１８】
また、請求項９に記載の発明の電解加工方法のように、仕上げ加工工程では、粗加工工程よりも、被加工物（９０）と電極（１０）との間に印加する電圧を低くすることが好ましい。
【００２２】
また、請求項１０に記載の発明の電解加工装置では、
被加工物（９０）に形成された孔部（９１）内に、孔部（９１）の開口端（９１ａ）から軸方向（Ｘ）に挿入配置可能な棒状の電極（１０）と、
被加工物（９０）と電極（１０）との間に電圧を印加する電圧印加手段（４０）と、
電極（１０）の配置および電圧印加手段（４０）による電圧印加を制御する制御手段（５０）と、を備え、
制御手段（５０）は、被加工物（９０）と電極（１０）との間に電解液を供給しつつ、電圧印加手段（４０）により被加工物（９０）と電極（１０）との間に電圧を印加して被加工物（９０）を電気分解により溶出し、被加工物（９０）の孔部（９１）内の開口端（９１ａ）から所定距離離れた位置に拡幅部（９２）を形成する電解加工装置であって、
電極（１０）は、軸方向（Ｘ）の先端部（１１）を径方向（Ｙ）に拡大可能に形成され、
制御手段（５０）は、
拡幅部（９２）を概目標形状にまで電気分解加工する粗加工工程の後に、軸を中心に電極（１０）を回転させて、拡幅部（９２）を電気分解加工で目標形状に仕上げる仕上げ加工工程を実行し、
仕上げ加工工程でのみ、電極（１０）の先端部（１１）を径方向（Ｙ）に拡大させることを特徴としている。
【００２３】
これによると、請求項１に記載の電解加工方法を行なうことができる。
【００２４】
また、請求項１１に記載の発明の電解加工装置では、制御手段（５０）は、拡幅部（９２）の拡大に合わせて、被加工物（９０）と電極（１０）との間隔が略一定となるように先端部（１１）を径方向（Ｙ）に拡大することを特徴としている。
【００２５】
これによると、請求項２に記載の電解加工方法を行なうことができる。
【００２６】
また、請求項１２に記載の発明の電解加工装置では、制御手段（５０）は、電極（１０）の少なくとも一部を軸方向（Ｘ）に移動させて、先端部（１１）を径方向（Ｙ）に拡大することを特徴としている。
【００２７】
これによると、請求項３に記載の電解加工方法を行なうことができる。
【００２８】
また、請求項１３に記載の発明の電解加工装置では、
電極（１０）は、先端部（１１）側が先割れ状に複数に分割されるとともに、先端側ほど径外方向に位置するように形成されており、
制御手段（５０）は、電極（１０）を外筒体（２０）内に収納して、複数に分割形成した先端部（１１ａ）を外筒体（２０）により径内方向に押圧して収縮させた状態から、電極（１０）を軸方向（Ｘ）に移動して先端部（１１ａ）を外筒体（２０）から開放し、先端部（１１ａ）を径外方向に拡大することを特徴としている。
【００２９】
これによると、請求項４に記載の電解加工方法を行なうことができる。
【００３０】
また、請求項１４に記載の発明の電解加工装置では、
電極（１１０）は、軸方向（Ｘ）に進退可能なロッド部材（１１０ｂ）を備え、
制御手段（５０）は、ロッド部材（１１０ｂ）を軸方向（Ｘ）に移動させて、先端部（１１１）を径方向（Ｙ）に拡大することを特徴としている。
【００３１】
これによると、請求項５に記載の電解加工方法を行なうことができる。
【００３２】
また、請求項１５に記載の発明の電解加工装置では、
電極（１１０）は、先端部（１１１）が複数に分割され、各分割体（１１１ａ）が径方向（Ｙ）にスライド可能に形成されるとともに、ロッド部材（１１０ｂ）には、各分割体（１１１ａ）に摺接するテーパ部（１１０ｃ）が形成されており、
制御手段（５０）は、ロッド部材（１１０ｂ）を軸方向（Ｘ）に前進もしくは後退させて、テーパ部（１１０ｃ）により各分割体（１１１ａ）を径外方向にスライドさせ、先端部（１１１）を径方向（Ｙ）に拡大することを特徴としている。
【００３３】
これによると、請求項６に記載の電解加工方法を行なうことができる。
【００３４】
また、請求項１６に記載の発明の電解加工装置では、
電極（２１０）は、先端部（２１１）が中空体として形成されるとともに、ロッド部材（２１０ｂ）が、中空体（２１１）の先端側面に接続しており、
制御手段（５０）は、ロッド部材（２１０ｂ）を軸方向（Ｘ）に後退させて、中空体（２１１）を軸方向（Ｘ）に潰し、先端部（２１１）を径方向（Ｙ）に拡大することを特徴としている。
【００３５】
これによると、請求項７に記載の電解加工方法を行なうことができる。
【００３６】
また、請求項１７に記載の発明の電解加工装置では、
電極（３１０）は、先端部（３１１）が中空体として形成されるとともに、中空体（３１１）の内部空間に連通する圧力印加通路（３１２）を備えており、
制御手段（５０）は、圧力印加通路（３１２）を介して中空体（３１１）の内部空間に印加される圧力を変更して、中空体（３１１）を変形させ、先端部（３１１）を径方向（Ｙ）に拡大することを特徴としている。
【００３７】
これによると、請求項８に記載の電解加工方法を行なうことができる。
【００３８】
また、請求項１８に記載の発明の電解加工装置では、制御手段（５０）は、仕上げ加工工程では、粗加工工程よりも、被加工物（９０）と電極（１０）との間に印加する電圧を低くするように、電圧印加手段（４０）を制御することを特徴としている。
【００３９】
これによると、請求項９に記載の電解加工方法を行なうことができる。
【００４２】
なお、上記各手段に付した括弧内の符号は、後述する実施形態記載の具体的手段との対応関係を示す一例である。
【発明を実施するための最良の形態】
【００４３】
以下、本発明の実施の形態を図に基づいて説明する。
【００４４】
（第１の実施形態）
図１は、本発明を適用した第１の実施形態における電解加工装置１の概略構成を示す模式図、図２は、電解加工装置１の要部である電極先端部の構造を示す断面図である。また、図３は、電解加工装置１により加工される被加工物であるワーク９０を示す工程別断面図である。
【００４５】
図３に示すように、本実施形態におけるワーク９０は、内燃機関に高圧の燃料を噴射するための燃料噴射インジェクタのノズル部を構成するものである。
【００４６】
ワーク９０は、図３（ａ）に示すように、鋼材を鍛造加工して形成した本体部に、図３（ｂ）に示すように、ニードル弁を配設するための孔部（ニードル穴）９１と燃料供給穴９９とをドリル加工等により穴あけ加工した後、図３（ｃ）に示すように、孔部９１内に拡幅部９２が形成される。
【００４７】
この拡幅部９２は、ニードル穴である孔部９１と燃料供給穴９９とを連通する等の目的のために、孔部９１の開口端９１ａから所定距離離れた位置（奥まった位置）に、本実施形態の電解加工装置１を用いた電解加工により形成される。
【００４８】
図１に示すように、本実施形態の電解加工装置１は、棒状の電極１０と、この電極１０の先端側を除く外周面を覆う外筒体である絶縁筒２０とを備えている。ここで、電極１０は、例えば、ステンレスもしくは銅合金等により形成されており、絶縁筒２０は、例えば、ポリアミド樹脂もしくはフッ素樹脂等により形成されている。
【００４９】
この電極１０および絶縁筒２０からなる構成は、その上方に配設された送り機構部３０により上下方向（電極１０の軸方向、図示Ｘ方向）に移動可能となっており、電極１０および絶縁筒２０からなる構成を、図示しない保持部に保持されたワーク９０の孔部９１内に開口端９１ａから進退させることができるようになっている。
【００５０】
また、送り機構３０は、電極１０および絶縁筒２０からなる構成を軸心を中心に回転できるようになっている。
【００５１】
送り機構部３０は、電極１０を上下方向（軸方向、図示Ｘ方向）に移動させる移動手段であるサーボモータ３１を内蔵している。これにより、電極１０を絶縁筒２０に対し軸方向（図示Ｘ方向）に移動できるようになっている。なお、移動手段はサーボモータ３１に限定されず、他の電気駆動のアクチュエータであってもよいし、油気圧により作動するアクチュエータ等であってもよい。
【００５２】
また、電解加工装置１は、電極１０が負極、ワーク９０が正極となるように電圧を印加する電圧印加手段である直流電源４０を備えている。
【００５３】
符号５０を付した構成は、制御手段をなす制御装置であり、制御装置５０は、サーボモータ３１を含む送り機構部３０および直流電源４０等の作動制御を行なうようになっている。
【００５４】
図２に示すように、本実施形態の電極１０は、先端部１１側にスリット部１２が形成されて、先端部１１は先割れ状に複数に（本例では２つに）分割された先端部１１ａからなっている。
【００５５】
図２（ｂ）に示すように、電極１０の先端部１１側の部位は、フリーな状態（応力を付勢されていない状態）では、スリット部１２が開いて、分割された各先端部１１ａは、先端側ほど径外方向に位置するように形成されている。
【００５６】
したがって、図２（ａ）に示すように、電極１０の先端部１１を除く部位を絶縁筒２０内に収納した場合には、複数に分割形成した先端部１１ａを絶縁筒２０により径内方向に押圧して収縮させる。また、図２（ｂ）に示すように、サーボモータ３１（図１参照）により電極１０が絶縁筒２０内から図示下方側に送り出されると、絶縁筒２０による押圧力の付勢から開放されてスリット部１２が開き、各先端部１１ａは径外方向に拡大される。
【００５７】
電極１０には、硝酸ナトリウム水溶液等の電解液を供給するための供給通路１３が軸方向に延びるように形成されている。そして、電極１０とワーク９０との間に電圧を印加するときには、図示しないポンプ手段等により、電極１０とワーク９０との間に電解液を供給するようになっている。
【００５８】
次に、上記構成の電解加工装置１を用いたワーク９０の電解加工方法について説明する。図４は、ワーク９０の孔部９１内に拡幅部９２を形成する工程を示す工程別断面図である。なお、図４では燃料供給穴９９の図示を省略している。
【００５９】
まず、図４（ａ）に示すように、ワーク９０の孔部９１内に、孔部９１の開口端９１ａ（図１、図３参照）から棒状の電極１０を軸方向（図示Ｘ方向）に挿入配置する。このとき、図２（ａ）に示したように、電極１０を絶縁筒２０内に収納して、複数に分割形成した先端部１１ａを絶縁筒２０により径内方向に押圧して収縮させている。
【００６０】
電極１０の孔部９１内への配置を完了したら、図４（ｂ）に示すように、ワーク９０と電極１０との間に電圧を印加してワーク９０を電気分解により溶出させ、ワーク９０の孔部９１内に拡幅部９２を形成する。このとき、電極１０は、孔部９１内に挿入配置された状態のままの図２（ａ）に示した状態とし、比較的高い電圧を印加して、拡幅部９２を概目標形状（最終目標形状に至る前の形状）にまで加工する。
【００６１】
そして次に、図４（ｃ）に示すように、電極１０を絶縁筒２０に対し軸方向（図示Ｘ方向）下方側に移動して、分割した先端部１１ａからなる先端部１１を絶縁筒２０から開放し（スリット部１２が開く状態とし）、先端部１１ａを径外方向に拡大する。このとき、ワーク９０と電極１０との間には、図４（ｂ）に示す工程より低い電圧を印加している。
【００６２】
この工程は、拡幅部９２の角部９３を電気分解して鋭角形状を除去するためのものであり、図４（ｃ）に示す電極１０先端部１１の拡大は、角部９３の除去に伴ない拡幅部９２が拡大するときに、サーボモータ３１による電極１０移動量を調節して、ワーク９０内面（角部９３面）と電極１０との間隔が略一定となるように先端部１１ａを径方向（図示Ｙ方向）に拡大している。
【００６３】
また、図１に示した制御装置５０は、直流電源４０の電圧印加に伴ないワーク９０から電極１０に流れる電流を監視しており、ワーク９０と電極１０との間の電流密度が略一定となるように、印加電圧を制御している。
【００６４】
これにより、ワーク９０を最終目標形状にまで加工する。なお、電気分解を行なう工程のうち、少なくとも図４（ｃ）に示す工程では、送り機構３０は、電極１０および絶縁筒２０を軸心を中心に回転駆動している。
【００６５】
ここで、角部９３は、上記加工により拡幅される部位（被拡幅部）であり、拡幅部９２の一部であると言える。
【００６６】
ここで、図４（ａ）に示す工程が本実施形態における配置工程であり、図４（ｂ）および図４（ｃ）に示す工程が本実施形態における電解工程である。また、電解工程のうち、図４（ｂ）に示す工程が本実施形態における粗加工工程であり、図４（ｃ）に示す工程が本実施形態における仕上げ加工工程である。
【００６７】
上述の構成および作動によれば、電解工程の仕上げ加工工程において、ワーク９０と電極１０との間に電圧を印加しつつ、電極１０の軸方向の先端部１１をワーク９０と電極１０との間隔が略一定となるように径方向に拡大することができる。
【００６８】
したがって、仕上げ加工工程では、ワーク９０と電極１０との間に電流を安定して流すことができ、拡幅部９２角部９３の加工形状精度を極めて向上することができる。
【００６９】
ワーク９０は、高圧燃料を噴射するための部品であり、使用時には内部に極めて高い圧力が印加される。拡幅部９２角部９３が鋭角形状であると、印加される高い内圧によりワーク９０の信頼性が大きく低下する。したがって、本実施形態により、鋭角形状を完全に除去して鈍角形状（円弧形状を含む）とした形状精度が良好なワーク９０が得られる効果は極めて大きい。
【００７０】
また、電極１０先端部１１の径方向への拡大は、電極１０をサーボモータ３１により軸方向に移動するだけで行なえるので、拡大制御が極めて容易である。
【００７１】
また、電解工程の仕上げ加工工程では、電極１０を、軸心を中心に回転させている。したがって、電極１０がスリット部１２を開き、各先端部１１ａが相互に離間して、軸を中心とした周方向に同一形状が連続していなくとも、周方向において安定した電気分解を行ない、安定した拡幅（拡径）を行なうことができる。
【００７２】
また、電解工程は、拡幅部９２を概目標形状にまで速やかに加工する粗加工工程と、粗加工工程の後に拡幅部９２角部９３を目標形状に仕上げる仕上げ加工工程とからなり、仕上げ加工工程でのみ、先端部１１を径方向に拡大している。
【００７３】
これによると、拡幅部９２の加工時間を短縮できるとともに、仕上げ加工工程でのみ先端部１１を径方向に拡大すればよいので、比較的容易な拡大動作制御で拡幅部９２の加工形状精度を向上することができる。
【００７４】
また、電極１０先端部１１を径方向に拡大する構成を一部品により形成することができるので、電極構成部品数を低減することができる。
【００７５】
（第２の実施形態）
次に、第２の実施形態について図５に基づいて説明する。
【００７６】
本第２の実施形態は、前述の第１の実施形態と比較して、電極先端部を径方向に拡大する構成が異なる。なお、第１の実施形態と同様の部分については、同一の符号をつけ、その説明を省略する。
【００７７】
図５（ａ）に示すように、本実施形態では、電極１１０は、軸方向（図示Ｘ方向）に延びる筒状体である電極本体部１１０ａと、この電極本体部１１０ａ内を軸方向（図示Ｘ方向）に進退可能なロッド部材であるロッド部１１０ｂと、電極本体部１１０ａの図示下方端に配設された先端部１１１とにより構成されている。
【００７８】
電極１１０の先端部１１１は複数に分割され、各分割体１１１ａが径方向（図示Ｙ方向）に電極本体部１１０ａに対しスライド可能に形成されている。また、各分割体１１１ａの電極軸心側の面は傾斜面となっており、ロッド部１１０ｂの先端部に形成されたテーパ部１１０ｃと常時摺接するようになっている。
【００７９】
そして、電解工程の仕上げ加工工程を行なう時には、ここでは図示を省略したサーボモータ３１（図１参照）が、図５（ｂ）に示すように、ロッド部１１０ｂを軸方向（図示Ｘ方向）下方側に前進させて、テーパ部１１０ｃにより各分割体１１１ａを径外方向にスライドさせ、先端部１１１を径方向に拡大するようになっている。
【００８０】
なお、本実施形態では、電解液を供給する供給通路１３の図示を省略している。
【００８１】
上述の構成の電極１１０を採用すれば、第１の実施形態と同様な効果を得ることができる。
【００８２】
また、移動手段であるサーボモータ３１は、電極１１０の一部であるロッド部１１０ｂを軸方向に前進させることで電極１１０先端部１１１の径方向への拡大ができるので、拡大動作が容易である。
【００８３】
（第３の実施形態）
次に、第３の実施形態について図６に基づいて説明する。
【００８４】
本第３の実施形態は、前述の第１の実施形態と比較して、電極先端部を径方向に拡大する構成が異なる。なお、第１の実施形態と同様の部分については、同一の符号をつけ、その説明を省略する。
【００８５】
図６（ａ）に示すように、本実施形態では、電極２１０は、軸方向（図示Ｘ方向）に延びる筒状体である電極本体部２１０ａと、この電極本体部２１０ａ内を軸方向（図示Ｘ方向）に進退可能なロッド部材であるロッド部２１０ｂと、電極本体部２１０ａの図示下方端に配設された先端部２１１とにより構成されている。
【００８６】
電極２１０の先端部２１１は筒状体もしくは球状体等の中空構造の中空体として形成されており、ロッド部２１０ｂの図示下方端が、先端部２１１の先端側面（図示下方側面）に接続している。
【００８７】
そして、電解工程の仕上げ加工工程を行なう時には、ここでは図示を省略したサーボモータ３１（図１参照）が、図６（ｂ）に示すように、ロッド部２１０ｂを軸方向（図示Ｘ方向）上方側に後退させて、中空構造の先端部２１１を軸方向に潰して、先端部２１１を径方向に拡大するようになっている。
【００８８】
なお、本実施形態では、電解液を供給する供給通路１３の図示を省略している。
【００８９】
上述の構成の電極２１０を採用すれば、第１の実施形態と同様な効果を得ることができる。
【００９０】
また、移動手段であるサーボモータ３１は、電極２１０の一部であるロッド部２１０ｂを軸方向に後退させることで電極２１０先端部２１１の径方向への拡大ができるので、拡大動作が容易である。
【００９１】
（第４の実施形態）
次に、第４の実施形態について図７に基づいて説明する。
【００９２】
本第４の実施形態は、前述の第１の実施形態と比較して、電極先端部を径方向に拡大する構成が異なる。なお、第１の実施形態と同様の部分については、同一の符号をつけ、その説明を省略する。
【００９３】
図７（ａ）に示すように、本実施形態では、電極３１０には、略球状体（球状体もしくは扁平形状の球状体等）の中空体からなる先端部３１１が形成されている。また、電極３１０には軸方向（図示Ｘ方向）に延びる圧力伝達通路３１２が形成されており、この圧力伝達通路３１２は先端部３１１の内部空間に連通している。
【００９４】
図示を省略しているが、本実施形態の電解加工装置は移動手段として圧力変更手段を備えており、圧力伝達通路３１２を介して先端部３１１の内部空間に印加される圧力を変更できるようになっている。圧力伝達通路３１２は、本実施形態における圧力印加通路に相当する。
【００９５】
そして、電解工程の仕上げ加工工程を行なう時には、図示を省略した圧力変更手段が先端部３１１の内部空間を減圧して、図７（ｂ）に示すように、中空構造の先端部３１１を軸方向に潰して、先端部３１１を径方向に拡大するようになっている。
【００９６】
なお、本実施形態では、電解液を供給する供給通路１３の図示を省略している。
【００９７】
上述の構成の電極３１０を採用すれば、第１の実施形態と同様な効果を得ることができる。
【００９８】
また、移動手段である圧力変更手段により先端部３１１の内圧を変更するだけで先端部３１１の径方向への拡大ができるので、拡大動作が容易である。
【００９９】
なお、上記例では先端部３１１の内部を減圧して先端部３１１を径方向に拡大していたが、径方向に伸縮する導電材料からなる先端部を採用し、先端部の内部を加圧して先端部を径方向に拡大するものであってもよい。
【０１００】
（他の実施形態）
上記第２の実施形態では、ロッド部１１０ｂを軸方向図示下方側に前進させて、テーパ部１１０ｃにより各分割体１１１ａを径外方向にスライドさせ、先端部１１１を径方向に拡大していたが、これに限定されるものではなく、ロッド部を軸方向に後退させるものであってもよい。
【０１０１】
例えば、図８に示すように、テーパ部１１０ｃを逆向きに設け、ロッド部１１０ｂを軸方向図示上方側に後退させて、テーパ部１１０ｃにより各分割体１１１ａを径外方向にスライドさせ、先端部１１１を径方向に拡大するものであってもよい。
【０１０２】
また、電極先端部の径方向に拡大する構成も、上記各実施形態の構成に限定されるものではない。例えば、パンタグラフ構造の先端部を採用して、電極軸方向高さを変更することにより、先端部を径方向に拡大するものであってもよい。
【０１０３】
また、上記各実施形態では、電解工程の少なくとも仕上げ加工工程において電極を軸心を中心に回転していたが、電解加工において所望の加工形状精度が得られるのであれば、電極を回転するものでなくてもかまわない。
【０１０４】
また、上記各実施形態では、電解工程の仕上げ加工工程のみで、電極の先端部を径方向に拡大していたが、粗加工工程および仕上げ加工工程の両方において、電極の先端部を径方向に拡大するものであってもかまわない。
【０１０５】
また、電解工程を粗加工工程と仕上げ加工工程とに分けない場合であっても、本発明は適用して有効である。
【０１０６】
また、上記各実施形態では、ワーク９０は、燃料噴射インジェクタのノズル部であったが、これに限定するものではない。貫通・非貫通を問わず孔部を有するワークの孔部内の開口端から所定距離離れた位置（奥まった位置）に拡幅部を形成する場合に、本発明を適用して有効である。
【０１０７】
例えば、図９に示すように、燃料噴射インジェクタのボディ部１９０の孔部１９１Ａ、１９１Ｂが交差する部位において、角部１９３の鋭角形状を除去するように拡幅を行なう場合にも適用することができる。
【図面の簡単な説明】
【０１０８】
【図１】本発明を適用した第１の実施形態における電解加工装置１の概略構成を示す模式図である。
【図２】（ａ）、（ｂ）は、第１の実施形態における電極先端部の構造を示す断面図である。
【図３】（ａ）、（ｂ）、（ｃ）は、被加工物であるワーク９０の工程別断面図である。
【図４】（ａ）、（ｂ）、（ｃ）は、ワーク９０の孔部９１内に拡幅部９２を形成する工程を示す工程別断面図である。
【図５】（ａ）、（ｂ）は、第２の実施形態における電極先端部の構造を示す断面図である。
【図６】（ａ）、（ｂ）は、第３の実施形態における電極先端部の構造を示す断面図である。
【図７】（ａ）、（ｂ）は、第４の実施形態における電極先端部の構造を示す断面図である。
【図８】他の実施形態における電極先端部の構造を示す断面図である。
【図９】他の実施形態における被加工物の例を示す断面図である。
【符号の説明】
【０１０９】
１  電解加工装置
１０、１１０、２１０、３１０  電極
１１、１１ａ、１１１、１１１ａ、２１１、３１１  先端部
２０  絶縁筒（外筒体）
３０  送り機構部
３１  サーボモータ（移動手段）
４０  直流電源（電圧印加手段）
５０  制御装置（制御手段）
９０  ワーク（被加工物）
９１  孔部
９１ａ  開口端
９２  拡幅部
９３  角部（拡幅部の一部）
１１０ｂ、２１０ｂ  ロッド部（ロッド部材）
１１０ｃ  テーパ部
【図１】
0004747920.tif 000002
【図２】
0004747920.tif 000003
【図３】
0004747920.tif 000004
【図４】
0004747920.tif 000005
【図５】
0004747920.tif 000006
【図６】
0004747920.tif 000007
【図７】
0004747920.tif 000008
【図８】
0004747920.tif 000009
【図９】
0004747920.tif 000010